(57)【要約】【課題】本発明は、創傷部の皮膚の再生を促す効果をもつ絆創膏を提供することを課題とする。【解決手段】本発明による絆創膏は、キセロゲル層を備え、上記キセロゲル層が、ゲル化剤、エラスチン及び亜鉛を含有し、上記ゲル化剤がコラーゲンを含み、上記キセロゲル層の含水率が２５％以下である。当該絆創膏は、多孔質性クッションシートを備え、上記キセロゲル層が上記多孔質性クッションシートの表面側、裏面側又は内部に積層されているとよい。上記キセロゲル層における上記コラーゲンの含有量が４０質量％以上９５質量％以下、上記エラスチンの含有量が０．１質量％以上２０質量％以下、上記亜鉛の含有量が０．００１質量％以上０．１質量％以下であるとよい。上記キセロゲル層が吸水性ポリマーを含むとよい。当該絆創膏は、上記キセロゲル層の裏面側を覆う粘着シートを備え、上記粘着シートが表面側の粘着剤層と裏面側の基材シートとを有するとよい。【選択図】図１
2015054074.tif 000002
【特許請求の範囲】
【請求項１】
キセロゲル層を備え、
上記キセロゲル層が、ゲル化剤、エラスチン及び亜鉛を含有し、
上記ゲル化剤がコラーゲンを含み、
上記キセロゲル層の含水率が２５％以下である絆創膏。
【請求項２】
多孔質性クッションシートを備え、
上記キセロゲル層が上記多孔質性クッションシートの表面側、裏面側又は内部に積層されている請求項１に記載の絆創膏。
【請求項３】
上記キセロゲル層における上記コラーゲンの含有量が４０質量％以上９５質量％以下、上記エラスチンの含有量が０．１質量％以上２０質量％以下、上記亜鉛の含有量が０．００１質量％以上０．１質量％以下である請求項１又は請求項２に記載の絆創膏。
【請求項４】
上記キセロゲル層が吸水性ポリマーを含む請求項１、請求項２又は請求項３に記載の絆創膏。
【請求項５】
上記キセロゲル層の裏面側を覆う粘着シートを備え、
上記粘着シートが表面側の粘着剤層と裏面側の基材シートとを有する請求項１から請求項４のいずれか１項に記載の絆創膏。
【請求項６】
上記粘着剤層によって担持されている水素発生剤を備える請求項５に記載の絆創膏。
【請求項７】
当該絆創膏の他の構成要素に付着している水素発生剤を備える請求項１から請求項５のいずれか１項に記載の絆創膏。
【請求項８】
上記水素発生剤が油性バインダーを含む有機溶剤に分散されて塗布又は含浸されている請求項７に記載の絆創膏。
【請求項９】
上記水素発生剤が油脂によって付着している請求項７に記載の絆創膏。
【請求項１０】
上記水素発生剤が水素化マグネシウム粉末である請求項６から請求項９のいずれか１項に記載の絆創膏。
【発明の詳細な説明】
【技術分野】
【０００１】
本発明は、絆創膏に関する。
【背景技術】
【０００２】
創傷は、生体の持つ自然治癒力によって、肉芽形成、繊維化の段階を経て治癒する。軽傷の場合、水による洗浄、殺菌や止血などの簡単な応急処置を行い、後は自然治癒力にまかせて治している。一般的に、創傷治療は応急処置のあと包帯や絆創膏で創傷部を覆うことにより行われている。この絆創膏は、創傷（熱傷等を含む）を被覆して清浄に保ち、創傷の治癒、つまり人体細胞の分裂による皮膚組織の再生を補助するために広く用いられている。
【０００３】
そして、創傷部の殺菌や鎮痛を容易にするために、予め抗菌物質、鎮痛剤等を不織布等に含浸させた絆創膏が提案されている（特表２００５−５１１１４７号公報等参照）。また、創傷部の再生途中の肉芽組織は乾燥により容易に死滅するため、創傷部を適度な湿潤環境にしておくことが望ましい。このため、創傷部を適度な湿潤状態にしておくために、ハイドロゲルを用いた絆創膏も提案されている（特開平５−７６１８号公報等参照）。
【０００４】
このように様々な絆創膏が提案されているが、人体細胞の活性を維持することは容易でなく、より創傷部の皮膚の再生を促す効果が高いものが望まれている。
【先行技術文献】
【特許文献】
【０００５】
【特許文献１】特表２００５−５１１４７号公報
【特許文献２】特開平５−７６１８号公報
【発明の概要】
【発明が解決しようとする課題】
【０００６】
本発明は、上述のような事情に基づいてなされたものであり、創傷部の皮膚の再生を促す効果をもつ絆創膏を提供することを課題とする。
【課題を解決するための手段】
【０００７】
上記課題を解決するためになされた発明は、キセロゲル層を備え、上記キセロゲル層が、ゲル化剤、エラスチン及び亜鉛を含有し、上記ゲル化剤がコラーゲンを含み、上記キセロゲル層の含水率が２５％以下である絆創膏である。
【０００８】
当該絆創膏は、上記キセロゲル層が体液を吸収してゲル体となって創傷を覆う。このようにして創傷を湿潤状態に保持することにより、体液や再生途中に形成される肉芽組織中の細胞の死滅を防止できる。また、キセロゲル層が皮膚組織と同様にコラーゲン及びエラスチンを含むため、体液や肉芽組織中の細胞との親和性が高く、それらの細胞の活性を維持して治癒能力を十分に引き出せる。さらに、当該絆創膏は、キセロゲル層が亜鉛を含むため、亜鉛が細胞を活性化して創傷の治癒を促進できる。
【０００９】
当該絆創膏は、多孔質性クッションシートを備え、上記キセロゲル層が上記多孔質性クッションシートの表面側、裏面側又は内部に積層されているとよい。多孔質性クッションシートが体液を吸収し、当該絆創膏から体液が滲出することを防止できると共に、創傷への外圧を緩和して痛みを和らげられる。
【００１０】
当該絆創膏は、上記キセロゲル層における上記コラーゲンの含有量が４０質量％以上９５質量％以下、上記エラスチンの含有量が０．１質量％以上２０質量％以下、上記亜鉛の含有量が０．００１質量％以上０．１質量％以下が好ましい。この構成によると、キセロゲル層におけるコラーゲンとエラスチンの割合が真皮におけるコラーゲンとエラスチンの割合に近似しているため、体液や肉芽組織中の細胞の活性を維持できる。また、当該絆創膏は、上記亜鉛が細胞の活性をさらに促進するため、創傷の治癒を促進できる。
【００１１】
当該絆創膏は、上記キセロゲル層が吸水性ポリマーを含むとよい。吸水性ポリマーを使用すればキセロゲル層が高い膨潤能力を有するハイドロコロイドとなるので、創傷を湿潤状態に保ち、皮膚組織を再生する細胞の活性を維持し、治癒を促進できる。
【００１２】
当該絆創膏は、上記キセロゲル層の裏面側を覆う粘着シートを備え、上記粘着シートが表面側の粘着剤層と裏面側の基材シートとを有するとよい。一般的に用いられている構成の粘着シートにより当該絆創膏が創傷から剥離することを防止して、治癒を促進する効果を維持できる。
【００１３】
当該絆創膏は、上記粘着剤層によって担持されている水素発生剤を備えるとよい。水素発生剤は、体液中の水と反応して水素を発生する。水素は、還元性を有し、抗酸化作用及び抗炎症作用を有するため、創傷の治癒を促進できる。また、水素発生剤を粘着シートによって担持することで、容易製造できると共に、当該絆創膏の製造工程において水素発生剤が水と反応して水素発生能力を喪失しない。
【００１４】
当該絆創膏は、当該絆創膏の他の構成要素に付着している水素発生剤を備えるとよい。水素発生剤が発生する水素は還元力があり、抗酸化作用及び抗炎症作用を有するため、創傷の治癒を促進できる。
【００１５】
当該絆創膏は、上記水素発生剤が油性バインダーを含む有機溶剤に分散されて塗布又は含浸されているとよい。油性バインダーを含む有機溶剤に水素発生剤を分散した油性塗料の形態で塗布又は含浸すれば、製造工程において水素発生剤が水と反応して水素発生機能を喪失するおそれがない。このため、当該絆創膏を使用したときに、初めて、水素発生剤が体液と反応して水素を発生する。
【００１６】
当該絆創膏は、上記水素発生剤が油脂によって付着しているとよい。油脂を用いれば、水素発生剤を水分から隔離した状態で付着できる。
【００１７】
当該絆創膏は、上記水素発生剤が水素化マグネシウム粉末であるとよい。水素化マグネシウムは安定であり、体液（水）と反応して効率よく水素を発生できる。
【００１８】
ここで、「創傷」とは切創、裂創、刺創、擦過傷、やけど、床ずれ等のすべての皮膚の損傷を含む概念である。
【発明の効果】
【００１９】
以上のように、本発明の絆創膏は、キセロゲル層が、皮膚組織の成分であるコラーゲン及びエラスチンを含むと共に、皮膚組織を再生する細胞を活性化する亜鉛を含むため、人体の自然治癒力を引き出すことによって創傷の治癒を促進できる。
【図面の簡単な説明】
【００２０】
【図１】本発明の第一実施形態に係る絆創膏を示す模式的断面図である。
【図２】本発明の第二実施形態に係る絆創膏を示す模式的断面図である。
【図３】本発明の第三実施形態に係る絆創膏を示す模式的断面図である。
【発明を実施するための形態】
【００２１】
以下、適宜図面を参照しつつ、本発明の実施形態を詳説するが、まず本発明の第一実施形態の絆創膏について図１を参酌しつつ説明する。
【００２２】
［第一実施形態］
図１に示す絆創膏１は、キセロゲル層２と、キセロゲル層２の裏面側（図１における上側）に積層された多孔質性クッションシート３と、多孔質性クッションシート３の裏面側に積層された粘着シート４とを備える。当該絆創膏１において、キセロゲル層２の裏面側が部分的に多孔質性クッションシート３に含浸することで両者が一体となった含浸層５が形成されている。また、多孔質性クッションシート３と粘着シート４との間には、粉末状の水素発生剤６が保持されている。なお、本願において「表側」は使用時における創傷側を意味する。
【００２３】
当該絆創膏１の形状には、特に制限はないが、テープ状でロール状に巻いた形状で提供されてもよく、一枚一枚独立した個別のシートであってもよい。当該絆創膏１が個別のシートである場合、その形状は任意であり使用目的、使用部位に応じて適宜選択される。当該絆創膏１の形状は、例えば、円形、楕円形、半円形、正方形、長方形、三角形、あるいはこれらが組み合わされた形状であってもよい。
【００２４】
〔キセロゲル層〕
上記キセロゲル層２は、水性のゲル化剤、エラスチン及び亜鉛を含有するキセロゲルからなるである。なお、キセロゲルとは、ゲル体を乾燥させて空隙を持つ網目構造にしたものである。このようなキセロゲルからなるキセロゲル層２は、網目構造の空隙に溶媒（水）を吸い込んで、容易にゲル体となる。従って、キセロゲル層２は創傷から俊出する体液を吸収してゲル体となり、創傷を湿潤状態に保持する。このようにして、キセロゲル層２は、創傷の治癒過程で形成される肉芽組織の乾燥による自然治癒力の低下を防止することにより、皮膚組織の再生を促進する。
【００２５】
上記キセロゲル層２の含水率の上限としては、２５％が好ましく、２０％がより好ましい。上記キセロゲル層２の含水率が上記上限を超える場合、ゲルの性質が発現し、流通時の取り扱い等が難しくなったり、使用前に水素発生剤が水分と反応して水素を消費してしまうおそれがある。上記キセロゲル層２の含水率の下限としては、特に制限はないが、５％とすることができる。キセロゲル層２の含水率を過度に低下させることは乾燥のためのコストの過大につながる。また、製造時にキセロゲル層２の含水率を非常に小さい値（例えば５％以下）としても、流通時及び保管時にキセロゲル層２が空気中の水分を吸収するだけであり、無意味である。
【００２６】
上記キセロゲル層２の厚みの下限としては、１μｍが好ましく、１０μｍがより好ましい。一方、上記キセロゲル層２の厚みの上限としては、３ｍｍが好ましく、２ｍｍがより好ましい。上記キセロゲル層２の厚みが上記下限未満であると、キセロゲル層２の保水力及び強度が不十分となり、創傷を適切に覆うことができないおそれがある。また、上記キセロゲル層２の厚みが上記上限を超えると、キセロゲル層２が厚すぎて装着時に違和感を与えるおそれがあると共に、体液の滲出が少ない場合にキセロゲル層２の吸水が過大となり、創傷を湿潤状態に保持できないおそれがある。
【００２７】
＜ゲル化剤＞
上記キセロゲル層２に含まれるゲル化剤は、必須成分としてコラーゲンを含む。また、ゲル化剤は、コラーゲンに加えて、ゼラチン、ペクチン、カラギーナン、寒天、アルブミン、ファーセレラン、タマリンド、マルメロ、澱粉等を１種以上含んでもよい。
【００２８】
（コラーゲン）
上記コラーゲンとしては、コラーゲン含有原料から抽出したものが使用できる。コラーゲン含有原料としては、コラーゲンを含有する原料であればいずれの原料でも使用でき、脊椎動物（例えば、ウシ、ブタ、カツオ、マグロ、サメ等）の皮、鱗、骨、軟骨、靱帯、臓器が挙げられる。これらのうち、コラーゲン含有原料としては、コラーゲンの含量の高い骨、軟骨、皮、鱗、靱帯、胎盤などを好適に使用することができる。コラーゲンの抽出は、酸可溶化、アルカリ可溶化、中性塩可溶化、酵素可溶化等の公知の手法により行うことができる。
【００２９】
キセロゲル層２におけるコラーゲンの含有量の下限としては、４０質量％が好ましく、５０質量％がより好ましく、６０質量％が特に好ましい。一方、キセロゲル層２におけるコラーゲンの含有量の上限は９５質量％が好ましい。キセロゲル層２におけるコラーゲンの含有量が上記範囲にあることで、多くのコラーゲンで創傷を覆うことができる。コラーゲンは人体の皮膚組織の主たる構成要素であるため、創傷部の体液中の細胞や形成された肉芽組織と接触しても、細胞や肉芽組織の活性を低下させにくい。このため、当該絆創膏によって創傷の治癒を促進できる。
【００３０】
＜エラスチン＞
上記キセロゲル層２に含まれるエラスチンは、動物の皮膚の真皮、靭帯、腱、血管壁等の結合組織の中に、コラーゲンと共に存在するタンパク質である。
【００３１】
上記キセロゲル層２に配合されるエラスチンとしては、エラスチン含有原料から抽出したものが使用できる。エラスチン含有原料としては、エラスチンを含有する原料であればいずれの原料でも使用でき、脊椎動物（例えば、ウシ、ブタ、イワシ、カツオ、マグロ、サメ等）の皮あるいは鱗、骨、軟骨、靱帯、臓器、血管が例示される。エラスチンの含量の高いことから、エラスチンの含量原料としては、項靱帯や大動脈血管などが好適に使用される。エラスチンの抽出は、酸可溶化、アルカリ可溶化、中性塩可溶化、酵素可溶化などの公知の手法により行うことができる。
【００３２】
上記キセロゲル層２におけるエラスチンの含有量の下限としては、０．１質量％が好ましく、０．５質量％がより好ましく、１質量％がさらに好ましい。一方、上記キセロゲル層２におけるエラスチンの含有量の上限としては、２０質量％が好ましく、１０質量％がより好ましく、５質量％が特に好ましい。上記ゲル化剤における上記エラスチンの含有量を上記範囲とすることで、上記キセロゲル層２のコラーゲンとエラスチンとの比率が真皮におけるコラーゲンとエラスチンとの比率に近くなり、細胞や肉芽組織の活性低下を防止する効果がより高く、創傷の治癒をさらに促進できる。
【００３３】
＜亜鉛＞
上記キセロゲル層２に配合する亜鉛としては、亜鉛化合物を用いることができる。例えば、二酸化亜鉛、クエン酸亜鉛、グルコン酸亜鉛、アルギン酸亜鉛、アスパラギン酸亜鉛等が使用できる。
【００３４】
上記キセロゲル層２における亜鉛の含有量の下限としては、０．００１質量％が好ましく、０．００５質量％がより好ましい。上記キセロゲル層２における亜鉛の含有量の上限としては、０．１質量％が好ましく、０．０５質量％がより好ましい。上記範囲の適度な含有量の亜鉛により体液や肉芽組織中の細胞を活性化できる。
【００３５】
〔多孔質性クッションシート〕
上記多孔質性クッションシート３としては、例えば、不織布、織布、編物、紙、発泡樹脂等を用いることができ、これらの中から２種以上を積層したものであってもよい。
【００３６】
上記不織布、織布、編物、紙の原料としては例えばポリプロピレン、ポリエチレン、ポリエステル系樹脂、ポリアクリル系樹脂、ナイロン等の合成繊維、綿、麻、ジュート等の植物繊維、羊毛、絹等の動物繊維、レーヨン等が挙げられる。これらのうち一種をあるいは２種以上組み合わせて用いることができる。
【００３７】
上記不織布の製造方法としては、水流交絡（スパンレース）法、サーマルボンド法、ケミカルボンド法等の一般的な方法を採用することができる。サーマルボンド法、ケミカルボンド法では不織布を構成する繊維間が接着されるため、繊維の自由度が低減してしまう。このため、これらの中でも特に柔軟性、弾力性の得られる水流交絡法が好適である。
【００３８】
上記発泡樹脂は、内部に細かな孔が無数に空いた多孔質の柔らかい物質であり、ポリウレタン等の合成樹脂を発泡形成して作られるポリウレタンの発泡樹脂、メラミン樹脂を原料としたメラミンスポンジ、ゴムを原料としたゴムスポンジ等がある。
【００３９】
これらの中でも、柔軟性、弾力性が高く、保水性及び透湿性を有するレーヨンを原料とする不織布が好ましい。また、医療用として用いられるものが好ましい。
【００４０】
上記多孔質性クッションシート３の厚みの下限としては、一般にクッション性や取扱性の観点から０．１ｍｍが好ましく、０．３ｍｍがより好ましい。また、多孔質性クッションシート３の厚みの上限としては、１．５ｍｍが好ましく、１．０ｍｍがより好ましい。多孔質性クッションシート３が上記厚みより薄いとクッション性等が小さくなる。多孔質性クッションシート３が上記厚みより厚いとかさばり取扱性が劣る。
【００４１】
〔含浸層〕
上記含浸層５は、キセロゲル層２と多孔質性クッションシート３との接着強度を高めるために形成される。接着剤等を用いてキセロゲル層２と多孔質性クッションシート３とを積層することもできるが、接着剤が人体細胞の活性を阻害したり、接着剤がキセロゲル層２から多孔質性クッションシート３への体液の移動を阻害したりするおそれがある。
【００４２】
〔粘着シート〕
上記粘着シート４は、裏面側の基材シート７と表面側の粘着剤層８とからなる。この粘着シート４は、キセロゲル層２及び多孔質性クッションシート３の裏面側を覆い、キセロゲル層２及び多孔質性クッションシート３からさらに側方に延出している。このため、粘着シート４は、キセロゲル層２及び多孔質性クッションシート３の外側で人体の皮膚に貼着できる。これにより、当該絆創膏１は、キセロゲル層２及び多孔質性クッションシート３が創傷を覆うように、皮膚に貼着できる。
【００４３】
上記粘着シート４の厚みの下限としては、３０μｍが好ましく、５０μｍがより好ましい。一方、上記粘着シート４の厚みの上限としては、１５０μｍが好ましく、１００μｍがより好ましい。上記粘着シート４の厚みが上記下限未満であると、粘着シート４の強度が不足するおそれがある。また、上記粘着シート４の厚みが上記上限を超えると、粘着シート４の可撓性が不足し、貼付時に違和感を与えるおそれがある。
【００４４】
（基材シート）
基材シート７としては不織布、織布、フィルム、紙等の公知のシートが使用できる。この基材シート７は、絆創膏１を皮膚に貼り付けた場合の密着性等の観点から、可撓性を有することが好ましい。また、キセロゲル層２が体液を吸収したゲル体から水分の蒸発を可能にし、ゲル体が過度に膨潤すること抑制するために、適度な透湿性を有することが好ましい。
【００４５】
基材シート７として使用する不織布、織布又は紙を構成する繊維としては特に制限はなく、例えば、綿、絹、羊毛、レーヨン、ナイロン、ポリエステル、ポリエチレン、ポリプロピレン、アクリル樹脂、ポリウレタン等が挙げられる。
【００４６】
基材シート７としてフィルムを用いる場合には、ポリエチレン、ポリプロピレン、ポリウレタン、ポリエチレンテレフタレート、ポリ塩化ビニル、エチレン−酢酸ビニル共重合体、エチレン−ビニルアルコール共重合体、エチレン−プロピレン共重合体等の単層又は多層の合成樹脂フィルムが使用できる。
【００４７】
基材シート７としては、上記シートのうち、衣服やシーツなどが接触した際の滑り性、防水性等の点から、綿、ナイロン、ポリエステル又はポリウレタンの繊維からなる不織布又は織布、或いはポリ塩化ビニル又はポリウレタンのフィルムが好ましい。また、粘着シートの一部あるいは全面にわたって液透過用の開口部が形成されたシート、多孔質シート、メッシュ状のシート等も好適に使用できる。
【００４８】
（粘着剤層）
粘着剤層８は、基材シート７を多孔質性クッションシート３に粘着すると共に、水素発生剤６を多孔質性クッションシート３の裏面上に担持する役目を果たす。
【００４９】
上記粘着剤層８を形成する粘着剤の材質としては、一般に医療用粘着剤として用いられるものであれば特に限定されるものではなく、例えばアクリルエステル系粘着剤やゴム系粘着剤、シリコーン系粘着剤、ビニルエーテル系粘着剤などの疎水性粘着剤を適宜用いることができる。
【００５０】
当該絆創膏は、使用時まで粘着剤層８を保護するために、粘着シート４の表面側を覆うように剥離シート（不図示）を貼り付けておいてもよい。剥離シートの材質としては、ポリエチレンフィルム、ポリプロピレンフィルム、ＰＥＴフィルム、紙等を使用することが好ましい。保護シートの表面に剥離しやすいよう剥離加工されていることが好ましい。
【００５１】
＜水素発生剤＞
上記水素発生剤６は、水と反応して水素を発生するものである。このような水素発生剤としては、水素吸蔵金属があり、中でも、水素化マグネシウムが常温大気下で安定であると共に水素放出量が多いため好ましい。
【００５２】
また、水素発生剤６を粉末状にすれば、表面積が大きいため、水素発生効率がよい。水素発生剤６の粒子径としては、１００μｍ以下が好ましく、５０μｍ以下がより好ましい。
【００５３】
水素発生剤６は、キセロゲル層２が吸収した体液の水分と反応して水素を発生する。水素は還元力があり、抗酸化作用及び抗炎症作用を有するため、人体細胞の活性を阻害する細菌等の増殖を抑え、創傷を清浄に保つことで治癒を促進できる。
【００５４】
＜他の成分＞
当該絆創膏１は、上記成分の他に、絆創膏に要求される種々の機能に応じて、防腐剤、酸化防止剤、抗菌剤、鎮痛剤、消炎剤、抗炎症剤、保湿剤、ビタミン類、界面活性剤、ｐＨ調整剤等の他の成分を含むこともできる。例えば、上記キセロゲル層２のゲル化剤の一部として、吸水性ポリマーを配合すれば、キセロゲル層２の吸水能力が高くなり、当該絆創膏１を体液の滲出量が多い創傷に適用しやすくなる。ただし、これらの成分は、人体の組織と親和性が高くない場合が多いため、コラーゲン及びエラスチンによる人体細胞の活性化を阻害しない程度の少量に留めることが望ましい。
【００５５】
＜製造方法＞
当該絆創膏１の製造方法は、一般に行なわれるゲル体を製造する方法に従って製造できる。具体的には、当該絆創膏１、キセロゲル層２に含まれる各成分を加熱混合してゾル状物（ゲル形成用配合液）する工程と、このようにして得られたゲル層形成用溶液を多孔質性クッションシート３の表面に塗布する工程と、冷却することによりゲル化を完了させる工程と、こうして得られたゲル体を乾燥させてキセロゲル層２を形成する工程と、多孔質性クッションシート３の裏面に水素発生剤６を散布する工程と、水素発生剤６の上から多孔質性クッションシート３の裏面に粘着シート４を貼着する工程とによって製造できる。
【００５６】
ゲル形成用配合液を塗布する手段としては周知の方法が使用でき、例えば、スリットコート法、ロールコート法、ブレードコート法、エアーナイフコート法、フローコート法、グラビアコート法、スプレー法、バーコート法等を用いることができる。さらには、ゲル形成用配合液を塗布する手段としては、例えばゲル形成用配合液を充填機から多孔質性クッションシート３に滴下し、さらにゲル形成用配合液が滴下された多孔質性クッションシート３を振動させてゲル形成用配合液を均一な層状に形成することも可能である。
【００５７】
＜利点＞
当該絆創膏１は、キセロゲル層２が創傷から滲出する体液を吸収してゲル体となり、創傷を覆って湿潤状態に保つ。キセロゲル層２はコラーゲンとエラスチンとを含むので、創傷部に保持される体液中の細胞や創傷治癒過程で形成される肉芽組織との親和性が高く、これらの細胞や肉芽組織の活性を低下させない。加えて、キセロゲル層２は適量の亜鉛を含むので、細胞や肉芽組織を活性化することができる。これにより、当該絆創膏１は、人体の自己治癒能力を引き出して皮膚の再生を促進する。
【００５８】
また、当該絆創膏１は、水素発生剤６が水素を発生するので、細菌等の増殖を抑え、創傷を清浄に保つことができる。このようにして、当該絆創膏１では、水素発生剤６が皮膚の再生を阻害する要因を排除するので、創傷の治癒が促進される。
【００５９】
［第二実施形態］
続いて、本発明の第二実施形態の絆創膏について図２を参酌しつつ説明する。
【００６０】
図２に示す絆創膏１１は、キセロゲル層１２と、キセロゲル層１２の裏面側に積層された粘着シート１４と、キセロゲル層１２の表面側に塗工され、水素発生剤１６を含む塗工層１９とを備える。つまり、図２の絆創膏１１は、多孔質性クッションシートを有していない。なお、この絆創膏１１のキセルゲル層１２、粘着シート１４及び水素発生剤１６は、図１の絆創膏１のキセルゲル層２、粘着シート４及び水素発生剤６と同様の構成を有するため、重複する説明を省略する。
【００６１】
〔塗工層〕
塗工層１９は、油性バインダーを含む有機溶剤に水素発生剤１６を分散した塗工液をキセロゲル層１２の表面に塗布してから、有機溶剤を蒸発させて形成されている。塗工層１９を形成する塗工液は、水素発生剤１６を反応させないように、有機溶剤を溶媒とするものでなければならない。
【００６２】
塗工層１９を形成する塗工液としては、例えば、有機溶剤１００質量部に対して油性バインダーを５質量部から３０質量部溶解したものに水素発生剤６を５質量部から３０質量部分散したものを使用するとよい。なお、塗工液の粘度が高すぎるとキセロゲル層１２の表面に完全な被膜を形成し、キセロゲル層２が体液を吸収できなくなるおそれがある。このため、塗工液の粘度を調整して、塗工液がキセロゲル層１２の表面に含浸し、乾燥後に油性バインダーがキセロゲル層１２の網目構造に絡みつくようにして水素発生剤１６を保持することが好ましい。
【００６３】
（有機溶剤）
塗工層１９を形成する塗工液の有機溶剤としては、エタノール、イソプロピルアルコール等が使用できる。有機溶剤は、残留する可能性を考慮して、無毒なものを使用すべきである。
【００６４】
（油性バインダー）
塗工層１９を形成する塗工液の油性バインダーとしては、セラック等が使用でき、無毒な合成樹脂系の油性バインダーを使用してもよい。
【００６５】
［第三実施形態］
さらに、本発明の第三実施形態の絆創膏について図３を参酌しつつ説明する。
【００６６】
図３に示す絆創膏２１は、キセロゲル層２２と、キセロゲル層２２の表面側に積層された多孔質性クッションシート２３と、キセロゲル層２２の裏面側に積層された粘着シート２４とを備える。キセロゲル層２２は、表面側が部分的に多孔質性クッションシート２３に含浸して含浸層２５を形成している。また、絆創膏２１は、多孔質性クッションシート２３の表面側に塗工された水素発生剤２６を含む塗工層２９を備える。なお、この絆創膏２１のキセルゲル層２２、多孔質性クッションシート２３、粘着シート２４及び水素発生剤２６は、図１の絆創膏１のキセルゲル層２、多孔質性クッションシート３、粘着シート４及び水素発生剤６と同様の構成を有するため、重複する説明を省略する。
【００６７】
〔多孔質性クッションシート〕
絆創膏２１の多孔質性クッションシート２３は、創傷に接触する側に配置されている。このため、当該絆創膏２１を皮膚から剥がした際、キセロゲル層２２が吸水したゲル体の一部が剥落して皮膚に残ることを防止する。よって、絆創膏２１の多孔質性クッションシート２３には、発塵がないことや、創傷からの剥離が容易であることが求められる。
【００６８】
この多孔質性クッションシート２３は創傷部から滲出した血液や体液を吸収し、ゲル層２２に連続する湿潤した層を形成する。すると、キセロゲル層２２が多孔質性クッションシート２３中の体液に含まれる細胞の活性を維持し、ひいては創傷の細胞や肉芽組織の活性を保持して創傷の治癒を促進する。つまり、キセロゲル層２２は、多孔質性クッションシート２３を介しても創傷の治療を促進できる。
【００６９】
〔塗工層２９〕
絆創膏２１の塗工層２９は、溶融した樹脂中に水素発生剤２６を分散したものを多孔質性クッションシート２３の表面に塗布し、冷却して油脂を硬化させたものである。
【００７０】
（油脂）
塗工層２９を形成する油脂は、融点が室温より高く体温より低いことが好ましい。塗工層２９の油脂は、体温によって溶融して水素発生剤２６を解放することで、水素発生剤２６を体液中の水分と反応させる。塗工層２９を形成する油脂としては、ワセリン、パラフィン、ココアバター、パーム油等を用いることができる。
【００７１】
塗工層２９の厚みは、多孔質性クッションシート２３の目を塞いで体液の通過を阻害することがないように、水素発生剤２６を保持可能な範囲内においてできるだけ小さい方がよい。また、塗工層２９は水素発生剤２６を完全に被覆していなくてもよい。
【００７２】
［その他の実施形態］
今回開示された実施形態はすべての点で例示であって制限的なものではないと考えられるべきである。本発明の範囲は、上記実施形態の構成に限定されるものではなく、特許請求の範囲によって示され、特許請求の範囲と均等の意味及び範囲内での全ての変更が含まれることが意図される。
【００７３】
例えば、上記実施形態の粘着シートや水素発生剤（塗工層）を省略した絆創膏も、本発明の範囲に含まれる。また当該絆創膏にさらなる機能を付加する層を追加してもよい。
【００７４】
また、当該絆創膏において、キセロゲル層が多孔質性クッションシートの厚み全体に含浸していてもよく、キセロゲル層全体が多孔質性クッションシートの中に含浸して存在してもよい。また、当該絆創膏は、含浸層のみを有してもよい。
【００７５】
さらに、当該絆創膏において、キセロゲル層全体及び多孔質性クッションシートが多層であってもよく、それらの積層順序も任意である。たとえば、キセロゲル層の表面側及び裏面にそれぞれ多孔質性クッションシートが積層されてもよい。
【００７６】
また、水素発生剤は、多孔質性クッションシートに付着させられてもよい。さらに、水素発生剤は、上記実施形態とは異なる方法でキセロゲル層又は多孔質性クッションシートに付着させてもよい。例えば、２枚の不織布の間に水素発生剤を配置し、ニードルパンチにより不織布を接合すれば、水素発生剤を内包する不織布が形成できる。また、常温で粘性を有する油脂を水素発生剤と共にキセロゲル層又は多孔質性クッションシートに含浸してもよい。
【産業上の利用可能性】
【００７７】
以上のように、本発明の絆創膏は、創傷部の皮膚の回復の効果を高めることができ創傷治療に好適に用いることができる。
【符号の説明】
【００７８】
１、１１、２１  絆創膏
２、１２、２２  キセロゲル層
３、２３  多孔質性クッションシート
４、１４、２４  粘着シート
５、２５  含浸層
６、１６、２６  水素発生剤
７  基材シート
８  粘着剤層
１９、２９  塗工層
【図１】
2015054074.tif 000003
【図２】
2015054074.tif 000004
【図３】
2015054074.tif 000005